(57)【要約】【課題】原子力発電所で発生する廃樹脂のうち還元性の高い遷移金属を含有した廃樹脂をガラス化する装置及び方法を提供する。【解決手段】上部溶融炉の中央上下部に突設され、一側に酸素ガスを供給する供給管が具備された廃棄物及びガラス原料投入口と、前記上部溶融炉の上下部に傾斜して突設され、酸素ガスを噴射させるように一定間隔で複数具備された噴射器と、前記下部溶融炉の内部の中央上部に突設され、オゾンガスを注入する注入器と、前記注入器の下端部に具備され、注入器にオゾンガスを供給するオゾン発生器とを具備し、前記オゾン発生器は酸素タンクと連結される。原子力発電所の水質浄化系統で転移金属などの汚染物質を処理してから発生するイオン交換樹脂、廃樹脂を誘導電流加熱式ＣＣＭを利用してガラス物質状態にガラス化する場合に金属合金相及び硫化物などのガラス物質ではない状態への生成、沈澱を防止し得る。【選択図】図１
2006145543.tif 000002
【特許請求の範囲】
【請求項１】
内部に冷却水が循環されるように各々冷却流路が形成される上、下部溶融炉及び前記下部
溶融炉の外周面には誘導コイルが巻き付けられて、遷移金属が含有された廃樹脂を溶融炉
でガラス化する装置において、
前記上部溶融炉の中央の上下部に突設され、一側に酸素ガスを供給する供給管が具備され
た廃棄物及びガラス原料投入口と、
前記上部溶融炉の上下部に傾斜して突設され、酸素ガスを噴射させるように一定間隔で複
数具備された噴射器(injector)と、
前記下部溶融炉の内部の中央上部に突設され、オゾンガスを注入する注入器と、
前記注入器の下端部に具備され、注入器にオゾンガスを供給するオゾン発生器と、 
前記オゾン発生器は、酸素タンクと、連結具備されることを特徴とする遷移金属含有の廃
樹脂のガラス化装置。 
【請求項２】
前記上部溶融炉の上端部に具備され、オゾンガス供給管が漬からないように溶融ガラスの
高さを測定する高さ測定器がさらに具備されることを特徴とする請求項１に記載の遷移金
属含有の廃樹脂のガラス化装置。 
【請求項３】
前記下部溶融炉の下端部には、溶融ガラスの温度を測定する温度計が少なくとも１つ以上
さらに設置されることを特徴とする請求項１に記載の遷移金属含有の廃樹脂のガラス化装
置。 
【請求項４】
前記下部溶融炉の下端部には、酸素ガスを注入するように一定間隔で複数のバブラーがさ
らに設置されて連続的なバブリング環を形成するようにして廃棄物が溶融炉の壁面に移動
することを防ぎ、ガラス溶湯の内部に含浸されることを防止させることを特徴とする請求
項１に記載の遷移金属含有の廃樹脂のガラス化装置。 
【請求項５】
前記バブラーの高さは、下部溶融炉の底から１〜３cmになるようにして溶融炉の底部分の
ガラスのバブリングを円滑にすることと共にガラスの結晶化を防止させることを特徴とす
る請求項４に記載の遷移金属含有の廃樹脂のガラス化装置。 
【請求項６】
前記下部溶融炉の下端部には、排出口の開閉スライドに突出口が具備されて、排出時に固
化されたガラスを機械的に取り除いて溶融ガラスを一瞬に排出させることを特徴とする請
求項１に記載の遷移金属含有の廃樹脂のガラス化装置。 
【請求項７】
前記注入器は、外部ケースを中心に内部の中央に冷却水を供給する冷却流路と、上部にオ
ゾンガスを供給するオゾンガス供給管と、下部に酸素ガスを供給する酸素ガス供給管と、
が各々具備されることを特徴とする請求項１に記載の遷移金属含有の廃樹脂のガラス化装
置。 
【請求項８】
前記オゾン発生器は、内部に高圧電極の具備されたセラミックスチューブが具備されるが
、このセラミックスチューブの両端には一定間隔を維持したまま、冷却水の流入された接
地電極が具備され、前記高圧電極の一端部にはヒューズ、このヒューズの一端部には電源
、そして、この電源の一端部は前記接地電極に連結具備されることを特徴とする請求項１
に記載の遷移金属含有の廃樹脂のガラス化装置。 
【請求項９】
遷移金属の含有された廃樹脂を溶融炉でガラス化する方法において、 
溶融炉に遷移金属含有の廃樹脂を投入してガラス物質状にガラス化する場合、周辺環境の
還元状態によって発生する金属合金相及び硫化物の防止のために可燃性雑固体を共に投入
することを特徴とする遷移金属含有の廃樹脂のガラス化方法。 
【請求項１０】
前記遷移金属含有の廃樹脂と可燃性雑固体を溶融炉に投入する時、原子価５価状態である
ヒ素(As)、セリウム(Ce)、バナジウム(V)が含有されたガラス原料を同時に投入すること
を特徴とする請求項９に記載の遷移金属含有の廃樹脂のガラス化方法。
【請求項１１】
前記遷移金属含有の廃樹脂を完全燃焼させ、この時に発生した無機物を酸化させるために
廃樹脂が投入される溶融炉の内部にオゾンガスを注入することを特徴とする請求項１０に
記載の遷移金属含有の廃樹脂のガラス化方法。 
【請求項１２】
前記遷移金属含有の廃樹脂と可燃性雑固体を溶融炉に投入する時に廃棄物の完全燃焼と溶
融炉の酸化雰囲気とを維持するために溶融炉の上部で酸素ガスを注入することを特徴とす
る請求項１０に記載の遷移金属含有の廃樹脂のガラス化方法。 
【請求項１３】
前記溶融炉の成分が常時一定した成分及び酸化状態にするために約１,１５０±３０℃の
溶融炉に廃樹脂は時間当り４〜２０kgで、可燃性雑固体は時間当り１６〜８０kgで連続し
て投入するが、ヒ素、セリウム、バナジウムが含有されたガラス原料を時間当り２.２〜
１１.０kgで投入することを特徴とする請求項１０に記載の遷移金属含有の廃樹脂のガラ
ス化方法。
【発明の詳細な説明】
【技術分野】
【０００１】
本発明は、遷移金属含有の廃樹脂のガラス化装置及び方法に関し、より詳細には、原子
力発電所の水質浄化系統で遷移金属などの汚染物質を処理した後で発生するイオン交換樹
脂、すなわち 廃樹脂を誘導電流加熱式（ｉｎｄｕｃｔｉｏｎ  ｈｅａｔｉｎｇ）の低温
壁溶融炉を利用してガラス物質状態でガラス化（ｖｉｔｒｉｆｉｃａｔｉｏｎ）する場合
に、金属合金相及び硫化物などのガラス物質ではない状態への生成と沈澱を防止するため
のものである。
【背景技術】
【０００２】
周知のように、原子力発電所の化学及び体積制御系統などで発生する廃樹脂には他の元
素より還元性の高いＣｒ、Ｍｎ、Ｆｅ、Ｃｏ、Ｎｉなどの遷移金属が多量含有されている
。ガラス物質状態にガラス化する工程のうち、これら遷移金属を酸化物に転換できない場
合、金属合金相及び硫化物などがガラス物質ではない状態で沈澱し、低温壁溶融炉（Ｃｏ
ｌｄ  Ｃｒｕｃｉｂｌｅ  Ｍｅｌｔｅｒ：ＣＣＭ）の下部に溶融ガラスより相対的に電気
伝導度の高い層を形成して電気的ショートなどの問題が発生して持続的かつ安定的な電気
エネルギーの供給が難しくなる。また、ガラス状態ではない相がガラスの排出口を塞ぎ、
溶融ガラスの排出を難しくして溶融炉の持続的運転を中断させる。
【０００３】
現在、全世界的に利用している放射性廃棄物のガラス化溶融炉は殆どインコネル（Ｉｎ
ｃｏｎｅｌ−６９０）及びモリブデン（Ｍｏ）電極（ｅｌｅｃｔｒｏｄｅ）を利用したセ
ラミックス溶融炉（ｃｅｒａｍｉｃ  ｍｅｌｔｅｒ）かプラズマ（ｐｌａｓｍａ）熱源を
利用したプラズマトーチ溶融炉（ｐｌａｓｍａ  ｔｏｒｃｈ  ｍｅｌｔｅｒ）を使ってい
る。しかし、セラミックス溶融炉の場合、殆ど微量の有機物が含有された懸濁液状態のス
ラーリ（ｓｌｕｒｒｙ）と酸化物で構成された液体廃棄物を処理する場合に主に適用され
てきて、廃樹脂と共に還元性有機物と遷移金属が殆どである廃棄物の処理には適していな
いので、これをガラス物質状態にガラス化する研究及び開発を忌避してきた実情がある。
【０００４】
その理由は、セラミックス溶融炉内で電気エネルギーを発生させるインコネル及びモリ
ブデン電極は廃樹脂とのガラス化の時に還元状態で発生する金属合金相及び硫化物によっ
て電気的ショート(electrical shortage)が発生し、電気発振器(electrical generator)
の主要な整流素子であるＳＣＲ（ｓｉｌｉｃｏｎ  ｃｏｎｔｒｏｌｌｅｄ  ｒｅｃｔｉｆ
ｉｅｒ）などに致命的な影響を与えるためである。
【０００５】
そして、プラズマ熱源を利用して廃樹脂を処理する場合、廃樹脂に存在する殆どの放射
性物質が揮発して放出ガスの処理工程の放射線汚染が増加し、プラズマトーチ電極を頻繁
に交換する時に放射線の被爆が増加するなどの弱点（ｄｒａｗｂａｃｋ）によって遷移金
属含有の廃樹脂のような可燃性の放射性廃棄物に適用することは非効率的であることが明
かになった。 
【発明の開示】
【発明が解決しようとする課題】
【０００６】
本発明は、前記のような従来技術の諸問題を解消するために案出したものであり、 原
子力発電所で発生する火に燃える可燃性雑固体（ＤＡＷ：ｃｏｍｂｕｓｔｉｂｌｅ  Ｄｒ
ｙ  Ａｃｔｉｖｅ  Ｗａｓｔｅ）を遷移金属含有の廃樹脂の投入量の４倍またはそれ以上
の重量比で一緒に投入してガラス物質状態にガラス化する場合、ＤＡＷの燃焼（ｃｏｍｂ
ｕｓｔｉｏｎ）と熱分解（ｐｙｒｏｌｙｓｉｓ）過程で発生する物理・化学的影響でＣｒ
、Ｍｎ、Ｆｅ、Ｃｏ、Ｎｉ金属合金相及び硫化物の沈澱を防ぐことを第1目的とし、
【０００７】
第２目的は、遷移金属含有の廃樹脂とＤＡＷを投入する時、原子価５価状態であるヒ素
（Ａｓ）、セリウム（Ｃｅ）、バナジウム（Ｖ）が含有された融解したガラス原料（ｆｒ
ｉｔ）を同時に投入して、これら元素が５価から３価と２価に還元されながら発生する酸
素によってガラス溶湯を常時、酸化状態に維持して、金属合金相及び硫化物などのガラス
物質ではない状態に生成、沈澱されることを防止できる融解したガラス原料を提供するこ
とであり、
【０００８】
第３目的は、遷移金属含有の廃樹脂が投入されて溶融ガラスの表面と接触する領域にオ
ゾンガス（Ｏ３）を注入するために、還元性炭素の取り除きに卓越な触媒の役割を果たす
白金（Ｐｔ）材質のガス注入器(sparger)を考案して、遷移金属含有の廃樹脂のガラス化
時に酸化反応(oxidation reaction)を促進させるだけでなく、金属合金相の沈澱が防止で
きることであり、 
【０００９】
第４目的は、投入する廃棄物を完全燃焼及び熱分解させるために、オゾンガス注入量、
酸素ガスのバブリング流量、ＣＣＭの上部空間で廃棄物が投入されるガラス溶湯領域に
酸素ガスを噴射する噴射器から酸素ガスの供給流量を調節して適切な酸素ガスの供給量を
維持する方法とバブラーと噴射器の供給位置及び数量などを最適化したことであり、
【００１０】
第５目的は、廃棄物の連続投入時間、廃棄物の投入終了後、未燃焼物の燃焼時間、ガラ
ス溶湯の混合時間及び溶融ガラスの排出時間を１つの運転周期とする運転工程を提供する
遷移金属含有の廃樹脂のガラス化装置及び方法を提供する。
【課題を解決するための手段】
【００１１】
このような目的を達成するために、本発明は、内部に冷却水が循環されるように各々冷
却流路が形成される上、下部溶融炉及び前記下部溶融炉の外周面には誘導コイルが巻き付
けられて、遷移金属が含有された廃樹脂を溶融炉でガラス化する装置において、前記上部
溶融炉の中央の上下部に突設され、一側に酸素ガスを供給する供給管の具備された廃棄物
及びガラス原料投入口と、前記上部溶融炉の上下部に傾斜して突設され、酸素ガスを噴射
させるように一定間隔で複数具備された噴射器と、前記下部溶融炉の内部の中央上部に突
設され、オゾンガスを注入する注入器と、前記注入器の下端部に具備され、注入器にオゾ
ンガスを供給するオゾン発生器と、前記オゾン発生器は酸素タンクと、連結具備されるこ
とを特徴とする遷移金属含有の廃樹脂のガラス化装置を提供する。
【発明の効果】
【００１２】
本発明は、原子力発電所で発生する放射性廃棄物である遷移金属含有の廃樹脂を ＣＣ
Ｍを利用して安定的にガラス化し得る。これらの方法と装置の最大の長所は遷移金属含有
の廃樹脂をガラス化する時に生成される還元性物質である金属合金相及び硫化物の生成を
根本的に防止できるので、ガラス化工程の持続性と安定性を増大させるのみならず、溶融
炉の底面にこれら物質が蓄積されることを防止するので、均質なガラス固化体の生産が可
能となる。それに、この発明はＣＣＭ技術だけではなく、セラミックス溶融炉を含む他の
溶融炉の技術でも適用できると判断される。
【００１３】
また、ガラス化対象廃棄物であるＤＡＷと廃樹脂を共にガラス化して得られる減容比は
９２程度であり、そのうち廃樹脂に該当する減容比は約４２と評価されて思った以上の高
い減容効果を達成すると評価された。したがって、これら廃棄物をガラス化して処分場に
処分する場合、処分コストを画期的に節約できるのみならず、処分安定性も極大化できる
と期待される非常に有用な発明である。
【発明を実施するための最良の形態】
【００１４】
以下、このような目的を達成するための本発明の望ましい実施例を添付図面によって詳
しく説明すれば、次の通りである。
【００１５】
本発明に適用された遷移金属含有の廃樹脂のガラス化装置及び方法は、図１ないし図５
に示されたように構成されるものである。
【００１６】
本発明を後述するにおいて、関連した公知の機能または構成についての具体的な説明が
本発明の要旨を不要に阻害すると判断される場合には、その詳しい説明は略する。 そし
て、後述される用語は本発明での機能を考慮して設定された用語であって、これは生産者
の意図または慣例によって異なり得るので、その定義は本明細書の全般の内容をベースと
しなければならない。 
【００１７】
まず、本発明は原子力発電所で発生する放射性廃棄物をガラス物質状態にガラス化する
装置であるＣＣＭ（韓国特許出願第１０-２０００-００７９２７４号、韓国特許出願第１
０-２０００-００７９４５４号参照）を使って廃樹脂をガラス化する時に金属合金相と硫
化物(sulfide)の生成を防止するためのガラス化工程の改善、ＣＣＭの運転方法の最適化
、廃樹脂処理用のガラスの開発などに関する。
【００１８】
本発明で解決しようとするガラス化工程の改善の技術的課題のうち第１は、廃樹脂とＤ
ＡＷを共に投入して廃樹脂の燃焼効率を増大させ、ＤＡＷの燃焼後に発生する無機物成分
を活用して廃樹脂に含有されている還元性元素をガラス溶湯内で完全に酸化させるのであ
る。
【００１９】
また、第２の技術的課題は、廃樹脂とＤＡＷを投入する時、Ａｓ、Ｃｅ、Ｖなどの多原
子価元素(multivalent element)が含有されたガラス原料を開発して廃棄物と一定比率で
共に投入することによって、これら多原子価元素が還元されながら発生する多量の酸素に
よってガラス溶湯が常時、酸化状態を維持するようにして、金属合金相及び硫化物などの
ガラス物質ではない状態に生成、沈澱されることを防止させるのである。
【００２０】
第３の技術的課題は、遷移金属含有の廃樹脂とＤＡＷが投入されるＣＣＭの中央燃焼部
分に酸素より強い酸化剤であるオゾンガスを注入して強い酸化力を維持させるのである。
このために、オゾンガス注入器は白金を使って製作することによって、酸化反応の時に触
媒(catalyst)の役割を果たさせ得る。
【００２１】
また、ＣＣＭ運転方法の改善側面では、ＣＣＭの下部に設置されたバブラー(bubbler)
の数量と位置を最適化し、バブリング流量を適切に制御する方法を導出して、溶融ガラス
の混合及び酸化力を向上させて、廃樹脂を安定的にガラス化するのである。以下、本発明
のより具体的な技術的構成を説明すれば、次の通りである。
【００２２】
まず、本発明は内部に冷却水が循環されるように各々冷却流路３１が形成される上、下
部溶融炉１０、３０及び前記下部溶融炉３０の外周面には誘導コイル３２が巻き付けられ
て、遷移金属が含有された廃樹脂を溶融炉でガラス化する装置で構成される。
【００２３】
これを、より詳しく説明すれば、前記上部溶融炉１０の中央の上下部に突設され、一側
に酸素ガスを供給する供給管２１が具備された廃棄物及びガラス原料投入口２０と、前記
上部溶融炉の上下部に傾斜して突設され、酸素ガスを噴射させるように一定間隔で複数具
備された噴射器１２と、前記下部溶融炉３０の内部の中央上部に突設され、オゾンガスを
注入する注入器４０と、前記注入器４０の下端部に具備され、注入器４０にオゾンガスを
供給するオゾン発生器５０と、前記オゾン発生器５０は酸素タンク６０と、連結具備され
ることを特徴として構成される。
【００２４】
また、前記上部溶融炉１０の上端部には後述のオゾンガス供給管４３が漬からないよう
に溶融ガラス３４の高さを測定する高さ測定器１３が具備される。そして、前記下部溶融
炉３０の下端部には溶融ガラス３４の温度を測定する温度計３８が少なくとも１つ以上さ
らに設置されることを特徴として構成される。さらに、前記下部溶融炉３０の下端部には
酸素ガスを注入するように一定間隔で複数のバブラー３９が設置される。この時、前記バ
ブラー３９の高さは下部溶融炉３０の底から １〜３cmになるように構成する。
【００２５】
また、本発明は、前記下部溶融炉３０の下端部には排出口３６に突出口(hump)が具備さ
れた開閉スライド３７が設置されて、溶融ガラス３４の排出の時に溶融炉の底面に固化さ
れたガラス３３を機械的に取り除いて一瞬に溶融ガラスを排出する。
【００２６】
一方、前記注入器４０のより具体的な技術的構成は、外部ケース４１を中心として内部
の中央に冷却水を供給する冷却流路４２と、上部にオゾンガスを供給するオゾンガス供給
管４３、 そして下部に酸素ガスを供給する酸素ガス供給管４４が各々具備されて構成さ
れる。
【００２７】
また、前記オゾン発生器５０のより具体的な技術的構成は、内部に高圧電極５６が具備
されたセラミックスチューブ５５が具備されるが、このセラミックスチューブ５５の両端
部には一定間隔を維持したまま冷却水が流入された接地電極５１が具備され、前記高圧電
極５６の一端部にはヒューズ５４、このヒューズ５４の一端部には電源５３、そしてこの
電源５３の一端部は前記接地電極５１に連結具備される。
【００２８】
図面（図１）上、説明符号 １１は排気管であり、３３は下部溶融炉３０の冷却流路３
１によって固化されたガラス、３５は廃棄物である。一方、本発明は前記の構成部の適用
において、多様に変形でき、様々な形態を取ることができる。そして、本発明は前記の詳
しい説明で言及される特別な形態に限定されることではないと理解されねばならず、かえ
って添付された特許請求の範囲によって定義される本発明の精神と範囲内のすべての変形
物と均等物及び代替物を含むことと理解されねばならない。  
【００２９】
前記のように構成された本発明の遷移金属含有の廃樹脂のガラス化装置及び方法の作用
を説明すれば、次の通りである。まず、図１は、本発明による廃樹脂の放射性廃棄物を投
入して処理するＣＣＭの断面を示している。ＣＣＭ内に充填したガラス原料を１,１５０
±３０℃の溶融ガラス状態にするための初期起動(start-up)のために、ガラス原料約５０
〜８０kgを廃棄物及びガラス原料投入口２０を通じて充填して、約１６〜２６cm高さのガ
ラス原料層を作る。このときに、高さ約１６〜２６cmのガラス原料層の中に約４０〜８０
g重さのチタン環を載置する。
【００３０】
ガラスの充填が完了すれば、電気エネルギーを印加してガラスを溶かした後、溶湯が形
成されれば、バブラー３９に酸素ガスを注入させて下部溶融炉３０の内壁に沿って丸いバ
ブリング環を形成させる。溶融ガラスの温度１,１５０±３０℃でガラス溶湯の高さは約
１４cm 以上に維持させ、廃棄物とガラス原料の投入でガラス溶湯に注入器４０の上端部
に具備されたオゾンガス供給管４３の溝４５を漬からないように上部溶融炉１０の上端部
に超音波測深器または検尺棒などのガラス高さ測定器（ｕｌｔｒａｓｏｎｉｃ  ｔｒａｎ
ｓｄｕｃｅｒまたはｒｏｄ  ｒｕｌｌｅｒ）１３を設置して監視する。
【００３１】
また、ＣＣＭの起動が完了すれば、廃樹脂と共にＤＡＷを一定比率で共に投入し始める
。現在、原子力発電所で発生している中・低準位放射性廃棄物のうち、約７０%は廃樹脂
と防護服、除染紙などで構成されたＤＡＷである。廃樹脂の場合、還元性の強い物質であ
るので、燃焼と熱分解過程でＣｒ、Ｍｎ、Ｆｅ、Ｃｏ、Ｎｉ などの元素が還元されて、
金属合金及び硫化物に沈澱される問題がある。この問題を解決するために、ＤＡＷを５０
〜６０%の水分が含有されている廃樹脂投入量の約４倍またはそれ以上を投入する場合、
ＤＡＷが廃樹脂に対して酸化剤の役割をして金属合金相及び硫化物の沈澱を防ぐことがで
きる。
【００３２】
また、廃樹脂とＤＡＷを投入する時、Ａｓ、Ｃｅ、Ｖなどの５価状態の元素が含有され
たガラス原料を同時に一定割合で投入する。このようにすれば、これら元素が５価から３
価と２価に還元されながら発生する多量の酸素によって、ガラス溶湯が常時、酸化状態を
維持するようになって、金属合金相及び硫化物などのガラス物質ではない状態に生成、沈
澱されることが防止できる。ガラス原料に含有された多原子価元素をガラス溶湯に投入す
れば、多原子価元素は後述のような酸化・還元状態(redox state)を示す。
【００３３】
【数１】
2006145543.tif 000003
【００３４】
前記元素の酸化(oxidation)は電子を失うことであり、還元(reduction)はその反対の状
態である。式で、 nは、遷移する電子の数を示し、反応が左側から右側に進めば、陽イオ
ンが還元されることを意味し、反対方向への進行は原子価の低い陽イオンが酸化されるこ
とを意味する。ガラス原料の多原子価元素をガラス溶湯に投入する場合、それ自体は原子
価の低い状態になり、この時、式で分かるように酸素ガスを発生し、その発生した酸素ガ
スによって金属合金相か硫化物への還元性の高い元素が還元されることを防止する。但し
、ガラス原料に添加されたＡｓ、Ｃｅ、Ｖはそれ自体が金属合金か硫化物に沈澱されない
元素である。
【００３５】
加えて、前記廃樹脂とＤＡＷを同時に投入する時、廃棄物の完全燃焼とガラス溶湯の酸
化雰囲気を維持するために、上部溶融炉１０の上部空間に設置されている周辺(periphera
l)噴射器１２を通じて酸素ガスを供給することが重要である。酸素ガスの供給量は完全燃
焼に必要な理論的酸素要求量(stoichiometry)の１.４〜１.８倍程度を供給して放出ガス
の中に存在する埃内の未燃分と未燃炭素の含量が殆どないようにする。酸素ガスを理論的
酸素要求量の１.８倍以上供給する場合、廃棄物の燃焼と熱分解作用に寄与しない酸素ガ
スは放出ガスの状態で排出されるために非経済的となる。
【００３６】
また、廃棄物が蓄積される下部溶融炉３０の中央部分ではオゾンガス注入器４０を通じ
て強い酸化剤として公知であるオゾンガスを注入することによって、燃焼過程と熱分解過
程で未酸化の無機物を完全酸化させる。オゾンは３つの酸素原子のうち１つを他の物質に
与える動作が非常に早い特徴があり、強力な酸化力を持っているので、多くの有機、無機
化合物を酸化させる。
【００３７】
前記下部溶融炉３０の注入器４０を通じて注入されるオゾンガス量は時間当り約５Nm３
以上必要であるので、この程度のオゾンガスを発生させ得る適切なオゾンガス発生器を使
う。そして、オゾンガス発生器としてもっとも基本的な高圧無声放電方式の構造は、図４
のようである。ガラスやセラミックス材質よりなったチューブ５５の内部が高圧電極５６
になり、チューブ５５の外部の冷却水５２の接触される部分が接地電極５１になって、高
圧交流電源（６,０００V 以上）５３を印加すれば、絶縁体と接地電極５１との間にコロ
ナ放電(corona discharge)が起き、この間隙に酸素ガスを通過させれば、オゾンガスが発
生する原理である。この反応は発熱反応で供給する酸素ガスの温度が高ければ、逆反応が
起こるので、一定温度を維持することが重要であり、次のような式により説明される。
３Ｏ２ ＋ 電気エネルギー ＝ ２Ｏ３  ＋ ６８kcal 
【００３８】
すなわち、理論上、２mol（９６g）のオゾンガスを生成させるためには約２８５kJのエ
ネルギー（０.９Wh/１g・Ｏ３）が必要である。しかし、実際、前記のエネルギーの ２０
倍に至るエネルギー（１５−２０Wh/１g・Ｏ３）が必要であると知られている。オゾンガ
ス発生器の他に考慮せねばならない事項として酸素ガス供給装置及び電気供給装置、オゾ
ンガス接触システム、余剰オゾンガス処理装置、オゾンガスの測定装置及び制御装置が追
加で必要であるが、本発明ではこの部分についての内容は略する。
【００３９】
また、前記廃棄物を投入して燃焼及び熱分解が起こる領域に注入されるオゾンガスは図
３に示されているオゾンガス供給管４３を通じて注入される。下部溶融炉３０の底から４
〜６cm高さにある直径０.１〜０.２cmの酸素ガス供給管４４は６つ以上であり、用途は廃
樹脂とＤＡＷの投入時には溶湯混合に多大な影響を与えないながらも単に酸素供給管が塞
がらない程度である０.３Nm３/h以下に酸素ガスを供給し、廃棄物の投入が停止してガラ
ス溶湯の全体混合をする場合に使われる。もし、バブリング流量が０．３Ｎｍ３／ｈより
高い場合、溶湯が運転中に脹れ上がる現象を誘発する。オゾンガス注入器４０を通じてオ
ゾンガスを注入しながらガラス溶湯の高さはオゾンガス供給管４３の溝４５より低く維持
し、前記オゾンガス供給管４３がガラス溶湯に漬からないようにガラス溶湯の高さを監視
しなければならない。
【００４０】
この部分で提示しようとする重点は、オゾンガス注入器の材質である。すなわち、既存
の注入器の材質としては殆ど水冷式のステンレス鋼を使ったが、投入される廃棄物の燃焼
と熱分解を酸化反応で加速化できる触媒の役割の可能な材質を使うのが望ましい。白金は
、還元性物質を酸化させる卓越な触媒剤の役割をするものとして知られている。白金の触
媒役割は反応の前後に自己の量と質に変化がないにもかかわらず、還元性廃樹脂の燃焼と
熱分解反応系内に入れば、反応系が酸化反応によって円満に進むので、分析化学分野で多
く応用されている。
【００４１】
前記溶融炉に廃樹脂とＤＡＷを投入する時、金属合金相と硫化物の沈澱を防止し、ガラ
ス溶湯を酸化状態で維持し続けるためのもう１つの方法と装置として図５に示したように
下部溶融炉３０の壁面から１０〜１５cm離れた底領域に９つまたはそれ以上の酸素ガスバ
ブラー３９を設置するのである。溶融状態ガラスの粘度が１０〜１００ poiseの範囲に入
るようにしたガラス溶湯に各バブラー３９を通じて０.５Nm３/hまたはそれ以上の酸素ガ
スを流せば、下部溶融炉３０の内壁に沿って連続的なバブリング環(continuous bubbling
ring)が形成される。この酸素ガスのバブリングはガラス溶湯上部の中央で廃棄物が燃焼
した後、残っている無機物を酸化させる役割をし、ガラス溶湯と均質に混合させる役割を
して無機物がガラス構造と化学的結合をするように誘導する。
【００４２】
加えて、前記バブリング環のさらにもう１つの役割は、ガラス溶湯上部の中央に蓄積さ
れた廃棄物が未燃焼状態で冷たい溶融炉の壁面に移動してくっ付くこととガラス溶湯の内
部に含浸されることを防止するのである。各バブラー３９の高さは下部溶融炉３０の底か
ら１〜３cmがもっとも効果的である。もし、１cmより低い場合、下部溶融炉３０の底に固
まったガラスのためにバブリングが円滑にできず、逆に3cm より高い場合、底部分のガラ
スの混合ができず、これにより、ガラス溶湯の下部領域の温度が下降して、ガラスの結晶
化が進み得る。
【００４３】
前記バブラー３９の材質はステンレス鋼を使い、物理・化学的腐蝕反応を防止するため
に、内部に冷却流路を作って水冷却しなければならない。酸素ガスの噴出方向はガラス溶
湯の上方に直接出るようにする方法より、図５の矢印で示すように溶融炉の中間領域に向
かうようにして廃棄物の燃焼と熱分解反応が溶融炉の中間領域でだけ起こるように維持さ
せる。もし、廃棄物が溶融炉の壁面に移動する場合、水冷却によって低温を維持している
溶融炉の壁面での熱分解の反応速度は遅延させられる。
【００４４】
以下、廃樹脂とＤＡＷを投入してガラス物質状態にガラス化する代表的な実施例は次の
通りである。
【実施例】
【００４５】
廃樹脂ガラス化のための方法及び運転工程 
すなわち、陽イオン/陰イオンの混合廃樹脂で構成された廃樹脂をガラス物質状態にガ
ラス化するために、約１,１５０±３０℃のガラス溶湯に廃樹脂は時間当り ４〜２０kgで
ＤＡＷ（例: 作業服、靴下、木綿の手袋、上履き、除染紙、紙の作業服、ゴム手袋、ゴム
の履物、試薬瓶の混合物など）は時間当り１６〜８０kgで連続投入するが、Ａｓ、Ｃｅ、
Ｖが含有されたガラス原料を時間当り２.２〜１１.０kg投入してガラス溶湯の成分が常時
、一定成分及び酸化状態になるようにする。
【００４６】
そして、投入する廃棄物は完全燃焼されるように１つまたはそれ以上で構成された注入
器からオゾンガスを注入し、９つまたはそれ以上のバブラー３９と６つまたはそれ以上で
構成された周辺噴射器を通じて酸素ガスを供給して４０〜８０% 程度の余剰酸素(excess 
oxygen)を溶融炉の内部に供給させる。
【００４７】
溶融炉の運転工程は ４時間連続で廃棄物を投入し、１０分程度未燃焼物の燃焼終了(en
d  of combustion)を誘導した後、１０分程度ガラス溶湯を均質にするためのガラス溶湯
の全体混合(full  mixing)を行なう。その次に、廃棄物とガラス原料の投入で増加したガ
ラスを最後の１０分間に排出(drainage)する。したがって、前述した４.５時間程度が一
周期(one  cycle)である状態でガラス化工程を行い続ける。下記の表１に廃樹脂とＤＡＷ
のガラス化方法を要約し、表２に廃棄物と共に投入するガラス原料（ＩＧ）の成分及び特
性を要約した。
【００４８】
【表１】
2006145543.tif 000004
【００４９】
【表２】
2006145543.tif 000005
【産業上の利用可能性】
【００５０】
本発明は、遷移金属含有の廃樹脂のガラス化装置及び方法に関わる技術分野に使われ得
る。
【図面の簡単な説明】
【００５１】
【図１】本発明による遷移金属含有の廃樹脂を投入してガラス物質状態にガラス化する誘導電流加熱式のＣＣＭの断面図である。
【図２】図１の部分平断面図である。
【図３】本発明に適用されたオゾンガス注入器の部分断面図である。
【図４】本発明の遷移金属含有の廃樹脂の燃焼と熱分解領域である溶融ガラスの上部中央部にオゾンガスを注入するために使うオゾンガス発生器の部分断面図である。
【図５】本発明のＣＣＭの底の内壁に沿って設置されたバブラーの位置、数量及びバブリングの方向を示す底面図である。
【符号の説明】
【００５２】
１０    上部溶融炉
２０    廃棄物及びガラス原料投入口 
３０    下部溶融炉
３１    冷却流路
３２    誘導コイル
３８    温度計
３９    バブラー
４０    注入器 
４３    オゾンガス供給管
４４    酸素ガス供給管 
５０    オゾン発生器
６０    酸素タンク
【図１】
2006145543.tif 000006
【図２】
2006145543.tif 000007
【図３】
2006145543.tif 000008
【図４】
2006145543.tif 000009
【図５】
2006145543.tif 000010